"少なくとも1つのフッ素ポリマーを含む1つ以上のポリマーを含む組成物であって、上記フッ素ポリマーは、ポリマーの主鎖を有し、フッ素原子を含むフッ化モノマーを含み:上記フッ化モノマーに含まれる上記フッ素原子の大半又は全ては、上記ポリマーの主鎖の原子と直接的に共有結合しておらず、上記組成物は、上記フッ素ポリマー、第2のポリマー、又は上記フッ素ポリマー及び第2のポリマーの両方に存在する非フッ化親水性モノマーと、紫外線照射に暴露されることによって対象化合物に共有結合することができる紫外線UV活性化可能基と、をさらに含み、上記UV活性化可能基は、上記フッ素ポリマー、第2のポリマー、又はポリマーでない化合物中に存在する、組成物。上記フッ素ポリマーは、上記フッ化モノマーと、上記非フッ化親水性モノマーと、側鎖型の紫外線UV活性化可能基を含むモノマーとを含む、請求項1に記載の組成物。上記非フッ化親水性モノマーは、ビニルピロリドンを含む、請求項1に記載の組成物。上記フッ素ポリマーと非フッ化親水性ポリマーとを含む、請求項1に記載の組成物。上記非フッ化親水性ポリマーは、ビニルピロリドンを含む、請求項4に記載の組成物。上記非フッ化親水性ポリマーは、側鎖型の紫外線UV活性化可能基を有するモノマーを含む、請求項4に記載の組成物。2つ以上のUV線活性化可能基を含むイオン化架橋化合物を含む、請求項1に記載の組成物。水、アルキルアルコール類、テトラヒドロフラン、酢酸エチル、及びアセトンからなる群より選択される溶媒を1つ以上含む、請求項1に記載の組成物。少なくとも水とイソプロピルアルコールとを含む、請求項8に記載の組成物。ポリマーの主鎖を有するフッ素ポリマーであって:フッ素原子を含むフッ化モノマーであり、上記フッ化モノマーに含まれるフッ素原子の大半又は全てが上記ポリマーの主鎖の原子に直接的に共有結合しておらず、上記ポリマーの主鎖の原子に直接的に共有結合していない上記フッ素原子の数が、上記ポリマーの主鎖の原子に直接的に共有結合している任意の如何なるフッ素原子の数よりも多いフッ化モノマーと、非フッ化親水性モノマーと、UV照射に暴露されることで対象化合物に共有結合することができる側鎖型の紫外線UV活性化可能基を有するモノマーと、を含む、フッ素ポリマー。上記ポリマーの主鎖の原子に直接的に共有結合しているフッ素原子を含まない、請求項10に記載のフッ素ポリマー。上記フッ化モノマーは、約1重量~約40重量の範囲内の量にて上記フッ素ポリマーに存在する、請求項10に記載のフッ素ポリマー。上記フッ化モノマーは、約5重量~約30重量の範囲内の量にて上記フッ素ポリマーに存在する、請求項12に記載のフッ素ポリマー。上記ポリマーの主鎖の原子に共有結合していない上記フッ素原子は、約0.2mmol/グラム~約11mmol/グラムの範囲内の量にて上記フッ素ポリマーに存在する、請求項10に記載のフッ素ポリマー。上記ポリマーの主鎖の原子に共有結合していない上記フッ素原子は、約1mmol/グラム~約6.5mmol/グラムの範囲内の量にて上記フッ素ポリマー内に存在する、請求項14に記載のフッ素ポリマー。上記非フッ化親水性モノマーは、約60重量~約99重量の範囲内の量にて上記フッ素ポリマー内に存在する、請求項10に記載のフッ素ポリマー。上記非フッ化親水性モノマーは、約70重量~約95重量の範囲内の量にて上記フッ素ポリマー内に存在している、請求項16に記載のフッ素ポリマー。上記非フッ化親水性モノマーがビニルピリロドンを含む、請求項10に記載のフッ素ポリマー。上記紫外線活性化可能基は、約0.01mmol/グラム~約1mmol/グラムの範囲内の量にて、上記フッ素ポリマー上の側鎖基である、請求項10に記載のフッ素ポリマー。上記側鎖型の紫外線活性化可能基を含むモノマーは、アリールケトン基を含む、請求項10に記載のフッ素ポリマー。上記フッ化モノマーは、式Iからなるものであり、ここで、式I中、R1は-H、-F、-CH3、又は-CH2CH3であり、R2は-共有結合、又はC、O、N、又はS、もしくはその組み合わせを1つ以上含む非フッ化の連結基であり、R3はフルオロカーボン基である、請求項10に記載のフッ素ポリマー。上記フッ化モノマーは、ポリマーの主鎖の原子に直接的に共有結合していないフッ素原子を少なくとも2つ含む、請求項21に記載のフッ素ポリマー。上記フッ化モノマーは、ポリマーの主鎖の原子に直接的に共有結合していないフッ素原子を2~10個含む、請求項22に記載のフッ素ポリマー。上記式Iにおいて、R2は、Cを含む、請求項21に記載のフッ素ポリマー。上記式Iにおいて、R1は、-H又は-CH2yCH3であり、yが0、1、又は2である、請求項21に記載のフッ素ポリマー。上記式Iにおいて、R1は、-CH3である、請求項25に記載のフッ素ポリマー。上記式Iにおいて、R2は、-COO-、-CON-、-CH2O-、-O-、及び-CH2z-からなる群より選択され、zが1~4の範囲内における整数である、請求項25に記載のフッ素ポリマー。上記式Iにおいて、R2は、-COO-である、請求項27に記載のフッ素ポリマー。上記式Iにおいて、R3は、1~24個の炭素原子、2~48個のフッ素原子、及び0~48個の水素原子を有する、直鎖、分鎖、又は環状のフルオロカーボン基である、請求項21に記載のフッ素ポリマー。上記式Iにおいて、R3は、1~12個の炭素原子、2~24個のフッ素原子、及び0~24個の水素原子を有する、直鎖、分鎖、又は環状のフルオロカーボン基である、請求項29に記載のフッ素ポリマー。上記式Iにおいて、R3は、-CR4R5qCR6R7R8であり、R4、R5、R6、R7、及びR8の少なくとも2つがFであるようにH並びにFからそれぞれ選択され、qは0~20の範囲内にある、請求項21に記載のフッ素ポリマー。上記フッ化モノマーは、メタアクリル酸2,2,2-トリフルオロエチル、メタアクリル酸2,2,3,3,3-ペンタフルオロプロピル、メタアクリル酸1,1,1,3,3,3-ヘキサフルオロイソプロピル、及び、メタアクリル酸2,2,3,3,4,4,5,5-オクタフルオロペンチルからなる群より選択される、請求項21に記載のフッ素ポリマー。少なくとも1つのフッ素ポリマーを含む1つ以上のポリマーを含む潤滑性コーティングを備える移植又は不溶性医療器具であり、上記フッ素ポリマーは、ポリマーの主鎖を有し、フッ素原子を含むフッ化モノマーを含み:上記フッ化モノマーに含まれる上記フッ素原子の大半又は全ては、上記ポリマーの主鎖の原子と直接的に共有結合していないフッ化モノマーであり、上記コーティングは、上記フッ素ポリマー、第2のポリマー、又は上記フッ素ポリマー及び第2のポリマーの両方に存在する非フッ化親水性モノマーと、対象化合物に共有結合する紫外線UV反応性基と、をさらに含み、上記反応性基は、上記フッ素ポリマー、第2のポリマー、又はポリマーでない化合物中に存在し、上記非フッ化親水性モノマーは、上記フッ化モノマーの重量よりも多く存在する、医療器具。上記潤滑性コーティングは、請求項1~9のいずれかに記載の組成物、又は請求項10~32のいずれか1つに記載のフッ素ポリマーを用いて形成される、請求項33に記載の器具。上記潤滑性コーティングは、乾燥状態にて約0.5μm~約10μmの範囲内の厚さを有し、完全に水和した状態にて約1μm~約40μmの範囲内の厚さを有する、請求項33に記載の医療器具。カテーテルの形を有する、請求項5に記載の移植可能又は挿入可能な医療器具。移植可能又は挿入可能な医療器具にコーティングを形成する製造方法であって:請求項1~9のいずれかに記載のコーティング組成物を上記移植可能又は挿入可能な医療器具の表面に塗布する工程と;上記コーティングを形成するために、塗布されたコーティング組成物に紫外線照射によって処理する工程と、を含む、製造方法。上記塗布する工程は、上記移植可能又は挿入可能な医療器具の表面をコーティング組成物に浸漬コーティングすることを含む、請求項37に記載の製造方法。上記処理する工程は、上記コーティング組成物に約190nm~約360nmの範囲内でのUV照射することを含む、請求項37に記載の製造方法。請求項37~39のいずれか1つに記載の製造方法を用いて形成された、請求項33に記載の器具。対象物において、請求項33~36のいずれかに記載の上記挿入可能又は移植可能な医療用具を用いることを含む、対象物を処理する方法。請求項10~32のいずれか1つに記載の上記フッ素ポリマーを含む、請求項1の組成物。発明を実施するための形態本明細書に記載される本発明の実施形態は、本発明を網羅したり、以下の詳細な説明に記載される正確な形態に本発明を制限したりする意図はない。むしろ、当業者が本発明の原則や実施方法を認識し、理解できるように選択され、説明されている。本明細書中に挙げられる出版物及び特許は、参照により含まれる。本明細書に記載される出版物及び特許は、開示目的のみで提供されている。本明細書にて引用される出版物及び/又は特許を含む如何なる出版物及び/又は特許を見越す権利を、本発明者たちが有さないことを容認するように解釈されるものは、本明細書中に記載されていない。本発明は、移植可能又は挿入可能な医療器具用の、耐久性を有する潤滑性コーティングなどといった、フッ素ポリマー、フッ素ポリマーを含む組成物、及びフッ素ポリマーを用いて形成された用具についてである。概して、本発明のフッ素ポリマーは、フッ素原子を有するフッ化モノマーを用いているが、フッ化モノマーが有するフッ素原子の大半又は全てが、ポリマーの主鎖の原子に直接共有結合されていない。また、フッ素ポリマーは非フッ化親水性モノマーを含んでいる。非フッ化親水性モノマーは、フッ化モノマーよりも多い重量でフッ素ポリマーに存在していてもよい。いくつかの様態では、フッ素ポリマーは、紫外線UV照射により暴露されることで対象部分に共有結合することができる紫外線UV活性化可能基を有するモノマーを含む。フッ素ポリマーがこの紫外線UV活性化可能基を含まない場合は、ポリマーでない成分又は第2のポリマー成分など、感光性ポリマーを含む組成物に含まれていてもよい。本明細書に記載される組成物は、単一のフッ素ポリマーの形態を採るポリマー材料を含んでいてもよく、又は混合物内の少なくとも1つのポリマーがフッ素ポリマーであるポリマー材料の混合物であってもよい。一般的な事項として、本発明の組成物は、1フッ素原子を1つ以上含むフッ化モノマーを含有するフッ素ポリマーであり、フッ化モノマーに含まれる大半又は全てのフッ素原子がポリマーの主鎖に直接共有結合していないフッ素ポリマーと:2上記フッ素ポリマーに存在する少なくとも1つの非フッ化親水性モノマーと、3UV照射によって暴露されることにより対象部分に共有結合することができる紫外線UV活性化可能基と、を含んでいる。上記UV活性化可能基は、フッ素ポリマー内のモノマー、任意の第2のポリマー、又は任意のポリマーでない化合物上に存在することができる。いくつかの様態では、非フッ化親水性モノマーはフッ化モノマーの重量よりも多い量で存在していてもよい。上記組成物は、フッ素ポリマーの成分であるフッ化モノマー、非フッ化親水性モノマー、及び紫外線UV活性化可能基が3つ全てフッ素ポリマーに含まれるフッ素ポリマーを含んでいてもよい。いくつかの場合では、上記組成物は以下の異なる種類のモノマーを少なくとも3つ含んでいるフッ素ポリマーを含んでいる:フッ化モノマー、非フッ化親水性モノマー、及び側鎖型の紫外線UV活性化可能基を含むモノマー。フッ素ポリマーには、例えば側鎖型のアニオン基例えば、スルホン基といった側鎖型の荷電基を与える、他の種類のモノマーも存在していてもよい。これら3つのモノマー成分を含むフッ素ポリマーは、組成物における主なポリマー材料として用いられてもよく、又は1つ以上の他のポリマーと組み合わせて用いられていてもよい。いくつかの場合では、上記組成物は2つの異なる種類のモノマーを含むフッ素ポリマーを含有する:フッ化モノマー及び非フッ化親水性モノマー。このフッ素ポリマーの調製において、その非フッ化親水性モノマーは、親水性であり、紫外線UVに暴露されることで活性化して対象部分に結合することができるという2つの機能を有する。UV活性し、対象成分に結合することができる非フッ化親水性モノマーの1つの例としてビニルピロリドンが挙げられる。一般的には、フッ素ポリマーは望ましい親水性のバランスを与えるだけに十分な量及び種類のポリマー形成材料モノマーを有している。上記フッ素ポリマーはイソプロパノール等のアルコール、又は水等の極性液体に溶解可能である。いくつかの様態では、フッ素ポリマーは、他の親水性ポリマーと混合可能となるよう、十分な量の親水性モノマーを有していてもよい。本明細書において記載されるように、親水性の性質を有するポリマーは水に溶解可能である。したがって、親水性ポリマーから調製されるコーティングは、それを湿らせて水を保持することができる。ポリマーの親水性は、そのポリマーがどれだけ水に溶解可能かの点に基づいて説明することができる。コーティングは、コーティングが湿らされたときにどれだけの量の水を保持することができるかに基づいて説明することができる。いくつかの様態では、フッ素ポリマーは約0.5mg/mL以上、約1mg/mL以上、約5mg/mL以上、または約10mg/mL以上の水への溶解性を有する。本発明の高水溶解性フッ素ポリマーは、約500mg/mL以上の溶解性を有していてもよい。いくつかの様態では、フッ素ポリマーは、ブタノール、イソプロパノール、n-プロパノール、エタノール、及びメタノールのようなアルコールなどの極性プロトン性溶媒、又はアセトン及び酢酸エチルなどの極性非プロトン性溶媒におけるフッ素ポリマーの溶解性を増大させるモノマーを1つ以上含んでいてもよい。例示的なモノマーとしては、親水性部分を有するジメチルアクリルアミド、ジイソプロピルアクリルアミド、t-ブチルアクリルアミド、及び中鎖例えば、C-Cアルキルアクリルアミドなどのモノマーが挙げられる。上記フッ素ポリマーと極性プロトン性又は極性非プロトン性溶媒とを含む組成物は、水がうまく広がらない、シリコーンや他のポリマーから形成される基板をコーティングするのに有用である。少なくとも、本発明のフッ素ポリマーはポリマーの主鎖を有し、フッ化モノマーと非フッ化親水性モノマーとを含んでいる。フッ化モノマーにおいて、フッ素原子の大半又は全てが、ポリマーの主鎖主鎖は、ポリマーに含まれる原子の直鎖で示されるの原子に直接共有結合していない。いくつかの様態では、非フッ化親水性モノマーの重量は、フッ素ポリマーに含まれるフッ化モノマーの重量よりも多くてもよい。本明細書に記載される通り、主鎖にないフッ素原子は、少なくとも原子1つ分、ポリマーの主鎖の原子から離れて位置している。以下のモノマー単位の式は、主鎖にないフッ素原子を例示している:ここで、Xはポリマーの主鎖の原子であり、Yはポリマーの主鎖にトリフルオロカーボン基CF3をつなげる単一原子または原子群である。トリフルオロカーボン基のフッ素原子は、主鎖にないフッ素原子の例である。メタクリル酸トリフルオロエチルは、対応するモノマー単位毎に、3つの主鎖でないフッ素原子を有するが主鎖であるフッ素原子を有さないフッ素ポリマーを形成することができるモノマーの具体例である。一方で、主鎖にあるフッ素原子はポリマーの主鎖の原子に直接共有結合する。テトラフルオロエチレンは、以下の、主鎖にあるフッ素原子を2つ有するモノマーを生成する。任意に、本発明のフッ素ポリマーは1つ以上の主鎖にあるフッ素原子を含んでいてもよい。しかしながら、フッ素ポリマーに主鎖にあるフッ素原子が存在する場合は、主鎖にないフッ素原子よりも少ないモル量で存在する。具体例としては、本発明のフッ素ポリマーはメタクリル酸トリフルオロエチルなどの主鎖にフッ素供給しないモノマーを含んでいてもよい。この場合、メタクリル酸トリフルオロエチルはフッ素ポリマーのフッ素供給モノマーとして機能することができる。別の具体例は、非フッ化親水性モノマー、及び等モル量のメタクリル酸トリフルオロエチル及びテトラフルオロエチレンを用いて作製されたフッ素ポリマーである。このフッ素ポリマーにおける主鎖にないものと主鎖にあるものとのフッ素原子の比率は3:2である。本発明のフッ素ポリマーは、付加重合又は縮合重合を含む如何なる好適な合成方法によって形成されてもよい。ある実施の態様では、フッ素ポリマーはフッ化モノマー及び非フッ化親水性モノマーのフリーラジカル重合によって形成されてもよい。ある実施の態様では、フッ素ポリマーに主鎖にないフッ素原子を与える、式IIに示されるフッ素モノマーを用いて、フッ素ポリマーを調製してもよい:ここで、R1は-H、-F、-CH3、又は-CH2CH3であり、R2は-共有結合又はC、O、N、もしくはSを1つ以上備える非フッ化連結基であり、R3はフルオロカーボン基である。いくつかの様態では、R1は-H,-CH3,又は-CH2CH3であり、より具体的な様態では、R1は-CH3である。いくつかの様態では、R2は-COO-、-CON-、-CH2O-、-O-、-CH22-からなる群より選択され、より具体的な様態では、R2は-COO-である。いくつかの様態では、R3は炭素原子を1~24個、フッ素原子を2~48個、そして水素原子を0~48個有する、直鎖、分鎖、又は環状のフルオロカーボン基である。より具体的な様態では、R3は-CR4R5qCR6R7R8であるR4、R5、R6、R7、R8はそれぞれ独立してH及びFから選択され、R4、R5、R6、R7、R8のうちの少なくとも2つはFであり、qは0~20の範囲内にある。より具体的な様態では、R3は、炭素原子を1~12個、フッ素原子を2~24個、そして水素原子を0~24個有する、-CR4R5qCR6R7R8の式に示される直鎖、分鎖、又は環状のフルオロカーボン基である。式IIの例示的なモノマーにはフッ化アクリレートが含まれる。フッ化アクリレートの場合、式IIのR2は-COO-である。本発明の例示的なフッ化アクリレートは、メタクリル酸2,2,2-トリフルオロエチル、メタクリル酸2,2,3,3,3-ペンタフルオロプロピル、メタクリル酸1,1,1,3,3,3-ヘキサフルオロイソプロピル、及びメタクリル酸2,2,3,3,4,4,5,5-オクタフルオロペンチルからなる群より選択される。フッ化アクリレートはSigma-Aldrich及びDuPontから、商標名Zonyl商標で市販されている。フッ素ポリマーに主鎖にないフッ素原子を与える他の想定し得るモノマーは、式IIIに示される特定のフッ化オキシアルケンを含む:ここで、R9、R10、及びR11はそれぞれ独立してH及びFから選択され、R12はフルオロカーボン基であり、R12におけるフッ素原子の数がR9、R10、及びR11に存在するフッ素原子の如何なる合計数よりも多い数である。式IIIに示される例示的なフッ化オキシアルケンとして、1,1,2-トリフルオロ-2-ペンタフルオロエチルオキシ-エテンすなわち、ペルフルオロエチルビニルエーテル、Dupont社製、2-{1-[ジフルオロトリフルオロエテニルオキシ]メチル}-1,2,2,2-テトラフルオロエトキシ-1,1,2,2-テトラフルオロエタンスルホニルフロリドすなわち、ペルフルオロ-2-2-フルオロスルホニルエトキシプロピルビニルエーテル、Dupont社製、及び3-1-ジフルオロトリフルオロエテニルオキシメチル-1,2,2,2-テトラフルオロエトキシ-2,2,3,3-テトラフルオロプロパン酸メチルエステルすなわち、エステルビニルエーテル、Dupont社製。フッ素ポリマーに主鎖にないフッ素原子を与えることができる他の想定し得るモノマーは、式IVに示される特定のフッ化エポキシドが含まれる:ここで、R13、R14、R15、及び/又はR16の1つ以上がフルオロカーボン基であり、フルオロカーボン基でないR13、R14、R15、及び/又はR16は、H又はFのいずれかであり、R13、R14、R15、及び/又はR16の1つ以上がFである場合におけるフルオロカーボン基に存在するフッ素原子の数が、いかなるフッ素原子の数よりも多い。式IVに係る例示的なフッ化エポキシドには、ヘキサフルオロイソブチレンエポキシド2,2-ビストリフルオロメチルオキシラン、Dupont社製及び2-ヘプタフルオロイソプロピルメチルオキシラン例えば、Cirkva,V.らによる,JournalofFluorineChemistry121101104を参照。任意に、フッ素ポリマーは、フッ素ポリマーに主鎖にないフッ素原子を与える異なるフルオロモノマーを組み合わせて調製することができる。例えば、異なるフルオロカーボン基を有する組み合わせなど、式Iに示される異なるモノマーを組み合わせて用いてもよい。いくつかの場合において、フッ素ポリマーはフッ化モノマー又はフッ化モノマーの組み合わせの重量に基づいて説明することができる。いくつかの様態では、主鎖にないフッ素原子を提供するフッ化モノマーは、フッ素ポリマーの約50重量以下の量でフッ素ポリマーに存在している。より具体的な様態では、主鎖にないフッ素原子を与えるフッ化モノマーは、フッ素ポリマーにおいて、約1重量~約40重量、約2.5重量~約35重量、約5重量~約30重量、又は約7.5重量~約25重量の範囲内にて存在する。いくつかの場合において、フッ素ポリマーは、フッ素ポリマーの重量毎における主鎖にないフッ素原子のモル量に基づいて説明することができる。いくつかの様態では、主鎖にないフッ素原子は、フッ素ポリマーの11mmol/グラム以下の量でフッ素ポリマーに存在する。より具体的な様態では、主鎖にないフッ素原子は、約0.2mmol/グラム~約9mmol/グラム、約0.5mmol/グラム~約8mmol/グラム、約1mmol/グラム~約6.5mmol/グラム、又は約1.5mmol/グラム~約5.5mmol/グラムの範囲内にてフッ素ポリマーに存在する。フッ素ポリマーにおける特定のフッ素モノマー量は、組成物に用いられる材料の種類や量に基づいて選択することができる。例えば、組成物が主なポリマー材料としてフッ素ポリマーを含む場合、例えば、約1重量~約20重量もしくは約0.2mmol/グラム~約4.5mmol/グラム、又は約2重量~約15重量もしくは約0.4mmol/グラム~約3.25mmol/グラムの範囲内の低いフッ素モノマー量を有するフッ素ポリマーを用いればよい。しかしながら、フッ素ポリマーが1つ以上の他の非フッ化ポリマーと一緒に組成物に用いられる場合は、約10重量~約40重量もしくは約2.25mmol/グラム~約9mmol/グラム、又は約15重量~約35重量もしくは約3.25mmol/グラム~約8mmol/グラムの範囲内などの、より高いフッ素モノマー量を有するフッ素ポリマーを用いることが望ましい場合もある。任意に、本発明のフッ素ポリマーは、モノマー単位毎に1つ以上のポリマーの主鎖にあるフッ素原子を与えるフッ化モノマーを1つ以上含んでいてもよい。これを含む場合は、フッ素ポリマーに使用されるモノマーの種類は、フッ素ポリマーの主鎖にないフッ素原子よりも少ない量の主鎖にあるフッ素を与える量で用いられる。主鎖にあるフッ素を与えるフッ化モノマーの例としては、テトラフルオロエチレン、トリフルオロエチレン、1,1-ジフルオロエチレンフッ化ビニリデン、1,2-ジフルオロエチレン、及びモノフルオロエチレンが挙げられる。任意に、ポリマーの主鎖にあるフッ素原子及び主鎖にないフッ素原子を組み合わせて与えるフッ化モノマーを用いることができる。本発明のフッ素ポリマーに含まれる場合、これらのモノマーの種類は、フッ素ポリマーの主鎖にないフッ素原子よりも少ない量の主鎖にあるフッ素を与えるように、任意に用いることができる。主鎖にあるものと主鎖にないものとのフッ素の両方を提供するフッ化モノマーとしては、ヘキサフルオロプロピレン、1,2,3,3,3-ペンタフルオロプロピレン、3,3,3-トリフルオロプロペン-1、及び2,2,3-トリフルオロ-3-トリフルオロメトキシ-オキシラン等を例示することができる。ある実施形態では、フッ素ポリマーは非フッ化親水性モノマーを含んでいる。フッ素ポリマーは、非フッ化親水性モノマーを1種類、又は非フッ化親水性モノマーを2種類以上用いて調製することができる。本発明のフッ素ポリマーを得るべく、1つ以上の非フッ化親水性モノマーは、本実施形態にて説明したようなフッ化モノマーと共重合することができる任意の非フッ化親水性モノマーを選択することができる。非フッ化親水性モノマーの例として、以下から選択されるものが挙げられる:アクリル酸メチル、メタクリル酸メチル、メタクリル酸ヒドロキシエチル、アクリル酸ヒドロキシエチル、アクリル酸ヒドロキシプロピル、メタクリル酸ヒドロキシプロピル、ヒドロキシプロピルメタクリルアミド、アクリル酸、メタクリル酸、アクリル酸グリセリル、メタクリル酸グリセリル、メタクリルアミド、アクリルアミド、メタクリル酸、酢酸ビニル、ビニルアルコール、メチルビニルエーテルや、アミノプロピルメタクリルアミドやジメチルアミノプロピルメタクリルアミドなどのアルキルメタクリルアミド並びにアミノアルキルメタクリルアミドといったメタクリルアミド誘導体、及びビニルピロリドン。ある組成物では、フッ素ポリマーがビニルピロリドンを含有する。ビニルピロリドンは約200~280nmの範囲内例えば、254nmにおける吸収スペクトルを有し、このモノマーとフッ素ポリマーとのUV処理はラジカル生成に帰着する場合もある例えば、Lopergoloらによる2003Polymer4462176222を参照のこと。このように、ビニルピロリドン含有のフッ素ポリマーに形成されたラジカルは、活性化したピロリドン基を介してフッ素ポリマーの架橋をもたらす再結合を受けることもある。したがって、もしビニルピロリドンが、フッ素ポリマー内に存在する場合、又はビニルピロリドンが、例えば第2のポリマーなど、組成物内の非フッ化ポリマーに存在する場合は、組成物が、本実施形態に記載のアリールケトン系感光基といった別の光活性化可能基を含む必要はない。しかしながら、組成物の感光性を向上させたい場合は、フッ素ポリマー及び/又は第2のポリマーに、ビニルピロリドンに加えて他の別の光活性化基も含めてもよい。いくつかの様態では、非フッ化親水性モノマーはフッ化モノマーの重量よりも大きい重量でフッ素ポリマー内に存在するすなわち、非フッ化親水性モノマーは少なくとも50重量より多く存在する。より具体的な様態では、非フッ化親水性モノマーは約60重量~約99重量、約65重量~約97.5重量、約70重量~約95重量、又は約75重量から約92.5重量の範囲内の量で存在する。非フッ化親水性モノマーの量は、組成物に用いられる材料の種類や量に基づいて選択することができる。例えば、組成物がフッ素ポリマーを主なポリマー材料として含む場合、例えば、約80重量~約99重量、又は約85重量~約98重量の範囲内の、より非フッ化親水性モノマー荷重の高いフッ素ポリマーを用いることが望ましい場合がある。しかしながら、フッ素ポリマーが1つ以上の他の非フッ化ポリマーと一緒に組成物に用いられる場合は、例えば、約60重量~約90重量、又は約65重量~約85重量の範囲内の、より非フッ化親水性モノマー荷重の低いフッ素ポリマーを用いることが望ましい場合があり、これによりフッ素ポリマー内のフッ素ポリマーの荷重が増加する。任意に、フッ素ポリマーは側鎖型の電荷基をフッ素ポリマーに与える親水性モノマーを用いて調製されてもよい。例えば、スルホン酸塩又はホスホン酸塩などのマイナスに電荷された基を与えるモノマーを任意でフッ素ポリマーに含めてもよい。スルホン酸塩含有モノマーとしては、2-アクリルアミド2-メチルプロパンスルホン酸塩AMPSが挙げられる。別の選択肢として、フッ素ポリマーに、四級アンモニウム、四級ホスホニウム、及び三元スルホニウム基などの、プラスに電荷された基を与えるモノマーを用いてもよい。スルホン酸塩含有モノマーの例としては、3-アクリルアミドプロピル-トリメチルアンモニウムクロリドAPTAC;Sigma-AldrichCorp.,St.Louis,MO製である。いくつかの様態において、フッ素ポリマーは、n-ビニルピロリドンまたはアクリルアミドなどの非スルホン化もしくは非ホスホン化親水性モノマーと、AMPSなどのスルホン化又はホスホン化親水性モノマーとを含んでいてもよい。スルホン化又はホスホン化親水性モノマーは、フッ素ポリマー内の非スルホン化又は非ホスホン化親水性モノマー非フッ化親水性モノマーの量よりも少ない量で用いることができる。例えば、フッ素ポリマーは、スルホン化又はホスホン化親水性モノマーを、フッ素ポリマーに対して約50重量以下例えば、約0.5重量~約10重量の範囲内で含んでいてもよく、非スルホン化又は非ホスホン化親水性モノマーは約50重量以上の量を用いる。フッ素ポリマーにおける非フッ化親水性ポリマーの合計量は、フッ素ポリマー内にスルホン化又はホスホン化親水性モノマー及び非スルホン化又は非ホスホン化親水性モノマー非フッ化親水性モノマーを含んでいてもよい。本発明の組成物もまた、光反応性基を有するポリマー及び/又は成分を含んでいてもよい。一般的に、光反応性基は化学線放射で処理することで感光基をラジカル類に活性化させることができ、これを受けて対象成分と反応可能となり、処理された組成物のフッ素ポリマーが安定するように促進する。例えば、フッ素ポリマーと感光基とを含むコーティング組成物に対してUV照射を行い、組成物においてフッ素ポリマーを共有架橋させる及び/又は器具表面にフッ素ポリマーを共有固定化させることができる。光反応性基の活性化による共有結合は、コーティング成分の安定性を上げ、よい耐久性を有するコーティングを提供することができる。本実施形態に記載される潜在的な光反応性基とは、活性種の生成を行うための応用電磁エネルギーに応答する化学基のことであり、応用電磁エネルギーに応答することで隣接する化学構造と引き抜き可能な水素を介して共有結合する。光反応性又は潜在性は、電磁エネルギーに対しては応答するが共有結合に至るまでは活性化されていない基を示し、光反応された又は反応されたは、電磁エネルギーによって活性化され、対象成分に共有結合された基のことを示している。潜在性反応性基は、これらの性質を保持しうる条件の下で保管できるよう、十分に安定していてもよい。例えば、米国特許第5,002,582号Guireらを参照のこと。潜在的な反応性基としては、電磁スペクトルの様々な部分に応答しうるものを選択することができる。特に、紫外線及びスペクトルの可視部分に対して応答し得る潜在的な反応性基が有用である。光反応性種は、特定の外部紫外線又は可視光源の適用に応答して活性種の生成を行い、例えば、同一または異なる分子から与えられるような隣接する化学構造に、結果として共有結合する。光反応性種は、保管条件下においては共有結合が変化することなく保持される分子に含まれる原子群であるが、特定の外部紫外線又は可視光源の適用によって活性化されると、他の分子と共有結合を形成する。光反応性種は、電磁エネルギーを吸収すると、フリーラジカル、特にニトレン、カルベン、活性ケトンなどの活性種を生成する。UV活性の感光基は、対象成分に共有結合することができる。任意の1つ以上の化合物の原子、及びフッ素ポリマーを使用して作製される又はフッ素ポリマーに関連する用具の任意の1つ以上の材料が、対象成分であってもよい。対象成分の例としては、フッ素ポリマー、フッ素ポリマーと混合される他の第2のポリマー、フッ素ポリマーと混合されない別のポリマー、器具表面に用いられる材料、又は生体分子さえも挙げられるが、特にこれらに制限されることはない。対象成分と共有結合することで、ポリマー相でのフッ素ポリマー-フッ素ポリマーの架橋、ポリマー相でのフッ素ポリマー-第2のポリマーの架橋、フッ素ポリマーと混合されない別のポリマー、例えば隣接するコーティング層におけるフッ素ポリマーとフッ素ポリマーとの結合、又は熱可塑性材料などの医療器具の構造材料とフッ素ポリマーとの結合を行うことができる。いくつかの例では、UV活性感光基の励起状態は、対象成分から水素原子を引き抜くことで炭素-水素結合に挿入することができ、これによりラジカル対を生成することができる。続くラジカル対の崩壊は新たな炭素-炭素結合の形成につながり、フッ素ポリマーが対象成分に共有結合される。潜在的な光反応性基の例としては、アセトフェノン、ベンゾフェノン、アントラキノン、アントロン、及びアントロン類似の複素環例えば、10位に窒素、酸素、もしくは硫黄を有する、アントロンの複素環類似物などのアリールケトン、又は置換された例えば、環置換されたそれらの誘導体が挙げられる。アリールケトン類は、光反応性成分であり、三重項状態に項間交差する励起状態の一重項状態の初期の生成を伴う光化学励起することができる。励起された三重項状態は、水素原子の引き抜きによって、炭素-水素結合例えば支持表面からに挿入することができ、このことによりラジカル対が生成される。続くラジカル対の崩壊は新たな炭素-炭素結合の形成につながる。反応性の結合例えば、炭素-水素が結合可能でなければ、ベンゾフェノン基の紫外線によって誘発された励起は反転可能となり、エネルギー源が除かれると分子は基底状態のエネルギーレベルに戻る。ベンゾフェノン及びアセトフェノンなどの光活性可能なアリールケトンは、水の中でこれらの基が多重再活性化され、結合効率性を向上させることを受けて、特に重要とされている。ある実施形態では、光反応性基はフッ素ポリマーにおけるモノマーの側鎖基である。光反応性基は様々な方法のうちのいずれか1つに係る方法によってフッ素ポリマーに導入される。例えば、ある実施の方法では、光反応性基を有するモノマーが得られる、又は調製される。モノマーは次にフッ化モノマー及び非フッ化親水性モノマーと一緒に重合し、フッ素ポリマーに側鎖型の潜在的な反応性感光基を備えさせる。フッ素ポリマーに導入可能な、光反応性基を有するモノマーの例としては、アクリルアミド及びメタクリルに基づくモノマーが挙げられる。側鎖型の光反応性基を有するメタクリルアミド系モノマーの一例としては、米国特許第5,858,653号Duranらの実施例1~3にその合成方法が記載される、N-[3-4-ベンゾイルベンズアミドプロピル]メタクリルアミドBBA-APMAが挙げられる。別の、側鎖型の光反応性基を有するメタクリルアミド系モノマーの一例としては、米国特許第6,156,345号Chudzikらの実施例1~2にその合成方法が記載される、N-[3-7-メチル-9-オキソチオキサンテン-3-カルボキシアミドプロピル]メタクリルアミドMTA-APMAが挙げられる。側鎖型の光反応性基を有するモノマーを含むフッ素ポリマーに関し、当該フッ素ポリマーはポリマー毎に少なくとも1つの光反応性基を有するように合成される。より典型的には、フッ素ポリマーは、フッ素ポリマー上の光反応性基の担持量は、約0.01mmol/g~約1mmol/gフッ素ポリマーグラムあたりの光反応性基mmolの範囲内、より具体的には約0.1mmol/g~約0.5mmol/gの範囲内となるように調製される。あるいは、他の実施の形態では、フッ素ポリマーは、光反応性基と対応する反応性基とを有する化合物と特異的に反応することができる基例えば、1級アミン基を有するモノマーを用いて調製される。例えば、フッ素ポリマーは、合成された後にN-3-アミノプロピルメタクリルアミドなどの側鎖型のアミン基を提示するモノマーを用いて調製されてもよい。合成後の光反応性基の担持量が望ましいレベルとなるように、モノマーの量を選択してもよい。その調製後に続けて、フッ素ポリマーは、フッ素ポリマー上のアミン基への感光基との共有結合を促進する条件下において、光反応性基を含む化合物と反応する。アミン反応性の光反応性基を含む化合物の一例は4-ベンゾイルベンゾイルクロリドであり、ショッテン-バウマン条件下にて、フッ素ポリマーの側鎖型の1級アミン基と反応することができる例えば、米国特許第5,563,056号Swanらの実施例2を参照。フッ化モノマー、親水性モノマー、及び任意に側鎖型の反応性基を有するモノマーを、標準的な反応条件下にて重合することができる。様々なモノマーの溶解性の特徴に基づいて、重合組成物用に、1つ以上の溶媒を選択することができる。重合用の溶媒の例としては、水及び有機溶媒が挙げられる。ある実施の態様では、重合処理を、DMSOを溶媒として用いる組成物にて行う。別の実施の態様では、水、THF、及びエタノールを用いた組成物にて重合処理が行われる。重合組成物中における総モノマー濃度は、典型的には約1重量~約20重量、より具体的には約5重量~約10重量の範囲である。1つの実施の形態では、フリーラジカル重合は望ましいモノマーを含む組成物において行われる。側鎖型の光反応性基を有するように調製されたフッ素ポリマーでは、重合開始系をレドックス成分に基づいていてもよい。レドックス重合開始剤の例として、過硫酸アンモニウムAPS、2-アゾビスイソブチロ-ニトリル、過硫酸カリウム、及び、p-メンタン、t-ブチルヒドロペルオキシド、並びにt-ブチルペルベンゾエートなどの、例えばアルキルヒドロペルオキシドのようなヒドロペルオキシドを含む有機過酸化物が挙げられる。テトラメチルエチレンジアミンTEMEDなどの共開始剤が用いられる。重合組成物は、ヘリウム又は窒素などの不活性ガスを注入することで酸素を除去することができる。重合は、約25°C~約80°Cの温度の範囲内で行うことができる。重合が完了した後は、非溶媒の添加、又は、水もしくは他の極性溶媒を介して透析を行うことでフッ素ポリマーを単離することができる。あるいは、本発明は、架橋化合物など、光反応性基がポリマーでない成分上に存在する組成物を提供する。架橋成分における感光基は、組成物内のポリマー材料を架橋することができる。例えば、架橋されたポリマー材料は、架橋フッ素ポリマー、又は組成物において1つ以上の他の第2、第3等のポリマーに架橋されたフッ素ポリマーであってもよい。フッ素ポリマーを含む組成物がどのように用いられるかによって、架橋成分は器具表面の材料にフッ素ポリマーを結合することもできる。この結合は、耐久性などのコーティングの物性を向上させることができる。単純な架橋成分の一例として、テトラヒドロフラン及びエタノールなどの溶媒に溶解可能なベンゾフェノンが挙げられる。いくつかの形態では、組成物は光反応性基を2つ以上有する架橋成分を含む。いくつかの形態では、架橋剤成分はイオンであり、水溶性組成物に溶解可能である。イオン型の光反応可能な架橋剤の例として、以下の式Vに示される化合物が挙げられる。X2-Q-X3ここで、Qは酸性基、塩基性基、又は酸性基もしくは塩基性基の塩を少なくとも1つ含むラジカルであり、X2及びX3はそれぞれ独立して潜在的な光反応性基を含むラジカルである。光反応性基は、本明細書にて説明した光反応性基と同一であってもよい。スペーサも、潜在的な光反応性基とともにX2又はX3の一部であってもよい。いくつかの実施形態では、潜在的な光反応性基は、アリールケトン又はキノンを含んでいる。式VにおけるラジカルQは、イオン型の光活性可能な架橋剤にとって望ましい水溶性を与える。式Vにおけるいくつかの実施形態では、Qは酸性基又はその塩を少なくとも1つ含むラジカルである。このような光活性可能な架橋剤は、コーティング組成物のpHに応じてアニオン性であってもよい。好ましい酸性基としては、例えば、スルホン酸、カルボン酸、ホスホン酸などが挙げられる。これらの基の好ましい塩としては、例えば、スルホン酸塩、カルボン酸塩、及びホスホン酸塩などが含まれる。いくつかの実施形態では、イオン型の架橋剤はスルホン酸又はスルホン酸塩基を含んでいる。好ましい対イオンとしては、アルカリ、アルカリ土類金属、アンモニウム、プロトン化アミンなどが挙げられる。例えば、式Vに示される化合物はスルホン酸又はスルホン酸塩基を含むラジカルQを有していてもよく、X2及びX3はアリールケトンなどの光反応性基を含んでいてもよい。このような化合物としては、4,5-ビス4-ベンゾイルフェニルメチレンオキシベンゼン-1,3-ジスルホン酸又はその塩、2,5-ビス4-ベンゾイルフェニルメチレンオキシベンゼン-1,4-ジスルホン酸又はその塩、2,5-ビス4-ベンゾイルメチレンオキシベンゼン-1-スルホン酸又はその塩、N,N-ビス[2-4-ベンゾイルベンジルオキシエチル]-2-アミノエタンスルホン酸又はその塩などが含まれる米国特許第6,278,018号Swanを参照のこと。塩の対イオンは、例えば、アンモニウム、又はナトリウム、カリウム、もしくはリチウムなどのアルカリ金属であってもよい。式Vに示される他の実施形態では、Qは塩基性基又はその塩を含むラジカルであってもよい。このようなQラジカルは、例えば、アンモニウム、ホスホニウム、又はスルホニウム基を含んでいてもよい。この基は、コーティング組成物のpHによって中性又はプラスに帯電していてもよい。いくつかの実施形態では、ラジカルQはアンモニウム基を含んでいる。好ましい対イオンとしては、例えばカルボン酸イオン、ハロゲン、硫酸イオン、及びリン酸イオンが挙げられる。例えば、式Vに示される化合物はアンモニウム基を含むQラジカルを有していてもよく、X2及びX3はアリールケトンを含む光反応性基を含んでいてもよい。このような光活性可能な架橋剤としては、エチレンビス4-ベンゾイルベンジルジ-メチルアンモニウム塩、ヘキサメチレンビス4-ベンゾイルベンジルジメチルアンモニウム塩、1,4-ビス4-ベンゾイルベンジル-1,4-ジメチルピペラジンジイウム塩、ビス4-ベンゾイルベンジルヘキサ-メチレンテトラアミンジアンモニウム塩、ビス[2-4-ベンゾイルベンジルジメチルアンモニオエチル]-4-ベンゾイルベンジルメチルアンモニウム塩、4,4-ビス4-ベンゾイルベンジルモルホリニウム塩、エチレンビス[2-4-ベンゾイルベンジルジメチルアンモニオエチル-4-ベンゾイルベンジルメチル-アンモニウム]塩、及び1,1,4,4-テトラキス4-ベンゾイルベンジルピペルジンジアンモニウム塩などが含まれる米国特許第5,714,360号Swanらを参照のこと。典型的に、対イオンはカルボン酸イオン又はハロゲンである。1つの実施形態では、ハロゲンは臭素である。別の形態では、非イオン型の光活性可能な架橋剤を用いることができる。1つの実施形態では、非イオン型の光活性可能な架橋剤はXR17R18R19R20の式を有するXは化学的な主鎖であり、R17、R18、R19、及びR20は潜在的な光反応性基を含むラジカルである。例えば、非イオン型の架橋剤の例が米国特許第5,414,075号及び第5,637,460号Swanら、RestrainedMultifunctionalReagentforSurfaceModificationに記載されている。化学的には、第1及び第2の光反応性基、並びにそれそれぞれのスペーサが同一でも異なっていてもよい。いくつかの好適な架橋剤は、化学的な主鎖から成る分子ぺンタエリスリトール等と光反応性基4-ブロモメチルベンゾフェノン等の誘導体の過剰物との混合によって形成される。製品の例としては、ペンタエリスリトールテトラキス4-ベンゾイルフェニルメトキシ-メチルメタンのテトラキス4-ベンゾイルベンジルエーテルが挙げられる。米国特許第5,414,075号及び第5,637,460号Swanらを参照のこと。架橋剤は、組成物に含有される場合、組成物を用いて形成されるポリマーの相例えば、コーティングの性質を改善することが可能な濃度であってもよい。光架橋剤は、任意に組成物内において、又は器具表面に対して、若しくはその両方においてポリマー材料の結合に影響を与える濃度にて組成物に用いられていてもよい。架橋剤の用いられる量は組成物における体積に基づく重量、又は総ポリマー材料の重さ毎に基づく架橋剤の重量に基づいて記載することができる。いくつかの実施の形態では、組成物は約0.2mg/mL~約5mg/mLの範囲内の量の架橋剤を含んでいる。いくつかの実施の形態では、組成物は、約30~約100mg/mLの範囲内の量のフッ素ポリマーを含んでいる。いくつかの実施形態では、コーティングは、フッ素ポリマーを含む組成物を設ける前の器具の上に、光反応性基を有するポリマーでない化合物又は側鎖型の光反応性基を有する非フッ化ポリマーを設けることを含む工程を経て形成される。例えば、光反応性の架橋剤又は非フッ化型の感光性ポリマーを器具表面又は表面上のプライマー層の上に設け、続いてフッ素ポリマーを含むコーティング組成物を設けてもよい。照射後、器具表面、架橋剤、又は非フッ化ポリマーとフッ化ポリマーとの間に共有結合が形成される。ある様態では、上記組成物は、フッ素ポリマーと、1つ以上の他のポリマーとを含む。一般的に、1つ以上のポリマーは、その一部又は全体が親水性モノマーからなり、非フッ素化してもよい。例えば、1つの様態では、組成物はフッ素ポリマーと第2の親水性ポリマーを有する。第2の親水性ポリマーは、アクリル酸メチル、メタクリル酸メチル、メタクリル酸ヒドロキシエチル、アクリル酸ヒドロキシエチル、アクリル酸ヒドロキシプロピル、メタクリル酸ヒドロキシプロピル、ヒドロキシプロピルメタクリルアミド、アクリル酸、メタクリル酸、アクリル酸グリセリル、メタクリル酸グリセリル、メタクリルアミド、アクリルアミド、メタクリル酸、ビニルアセテート、ビニルアルコール、メチルビニルエーテル、アミノプロピルメタクリルアミド、並びにジメチルアミノプロピルメタクリルアミドといった、アルキルメタクリルアミド及びアミノアルキルメタクリルアミドなどのメタクリルアミド誘導体、及びビニルピロリドン、又はこれらモノマーを2つ以上組み合わせて調製される、ホモポリマー又はコポリマーであってもよい。ある実施形態では、組成物は、ビニルピロリドンホモポリマーである第2のポリマーを有する。別の実施形態では、組成物は、ビニルピロリドンとアクリルアミドモノマーとの共重合物である第2のポリマーを有する。別の実施形態では、組成物は、親水性であり、側鎖型の光反応性基を有する第2のポリマーを含んでいる。この実施形態では、第2の親水性ポリマーは、BBA-APMA又はMTA-APMAなどの側鎖型の光反応性基を提供するモノマーに加え、本明細書に記載の親水性モノマーのいずれか又はその組み合わせを含むホモポリマー又はコポリマーであってもよい。側鎖型の光反応性基を有するフッ素ポリマーと第2の親水性ポリマーとの混合体を含有する組成物に存在する光反応性基の量は、ポリマー材料全体毎の光反応性基に基づいて記載することができるmmol/g。本発明のフッ素ポリマーを用いて形成される本発明の組成物、又は本発明のフッ素ポリマーと1つ以上の付加ポリマー例えば、第2、第3等のとを組み合わせて形成した本発明の組成物は、組成物におけるポリマー材料の全体量mg/mLに基づいて説明することができる。いくつかの実施の形態では、フッ素ポリマー含有組成物は移植可能な医療器具をコーティングするのに用いられ、約5mg/mL~約100mg/mL、より具体的には約10mg/mL~約60mg/mLの範囲内におけるポリマー材料の濃度を有する。いくつかの様態では、1よりも多い数のポリマーが第1のコーティング組成物に存在するのであれば、ポリマー材料の混合量が記載の範囲内であってもよい。本発明の組成物、すなわちコーティング組成物は、本発明のフッ素ポリマーと、任意で溶媒に懸濁又は溶解された1つ以上の他のポリマー材料とを含んでいてもよい。任意に、他のポリマーでない材料などの他の材料が組成物に含まれていてもよい。本発明の組成物はまた、撮像材料を含んでいてもよい。撮像材料は、組成物から形成されるコーティングに存在していてもよく、異なる形式のポリマーの相の中に存在していてもよい。撮像材料は、患者に一度挿入又は移植された器具の検知を容易にする。撮像材料の1つの分類は、着色剤である。着色剤を含む組成物から形成されたコーティングは、患者に医療用具を挿入した際、それをモニタリングする上で有用である。着色剤を用いることで、コーティングされた用具に沿ってどこにコーティング組成物が位置するのか言い換えると、器具表面のコーティングされている部分を、エンドユーザに示すための視覚的な手掛かりを提供することができる。器具がコーティングされているか否かはしばしば触覚的な手段によって判断される。つまり、潤滑性コーティングを有する器具の部分をユーザが感じることができる。着色剤を含むコーティングを用いることで、他のより触覚的な方法よりも器具のコーティングされた場所を視覚的に確認することができる。視覚的にコーティングされた箇所を確認することができることによって、器具の扱いを減らし、微生物による汚染を抑制できるため、器具の安全性も向上させることができる。コーティングは、1か所以上の特定の箇所において着色剤有りで形成されてもよく、コーティング全体において着色剤有りで形成されてもよい。本発明のコーティングの調製に用いられる着色剤の例としては、FDC及びDCレーキ、二酸化チタン、炭酸マグネシウム、タルク、焼成シリカ、酸化鉄、チャネルブラック、不溶性染料、自然着色剤リボフラビン、カルミン40、クルクミン、アナットーなど、米国医薬品局によって摂取承認された染料、又はこれらの組み合わせなどが挙げられるが、これらに制限されることはない。タブレット、食品、糖菓、農業種子などをコーティングするためのコーティング分散液を調製する際に用いられる着色剤などを、本発明のコーティングにおいて用いることができる。他の例示的な撮像材料として、ナノ粒子状酸化鉄、Gd、又はMnなどの常磁性体、放射性同位体、及び放射線を透過しない材料などが挙げられる。放射線不透過性のコントラストの度合いは、コーティングに含まれる放射線を透過しない材料の濃度を制御することで変えることができる。一般的な放射線を透過しない材料としては、硫酸バリウム、次炭酸ビスマス、及び二酸化ジルコニウムが挙げられる。他の放射線を透過しない材料としては、カドミウム、タングステン、金、タンタル、ビスマス、白金、イリジウム、及びロジウムが挙げられる。組成物、又はフッ化ポリマーを含むコーティングには、任意で生物活性剤が含まれていてもよい。このような組成物から形成されたコーティングは、挿入または移植される位置において生物活性剤を与えることができ、器具の効用を高め、感染症を防ぎ、又は先在する条件に対処することができる。生物活性剤の例としては、抗生物質、抗菌物質、炎症抑制剤、抗増殖剤、免疫調整剤、抗分裂性薬、及び麻酔薬が挙げられるが、これらに限られることはない。これら分類において特に有用な生物活性剤は、ラパマイシントリエンマクロライド抗生物質及びラマパイシン類似物などのマクロライド抗生物質、ABT-578などの免疫調整剤、パクリタキセル及びドセタキセルなどのタキソイド薬を含む抗分裂性薬、デキサメタゾン及びベタメタゾンなどの炎症抑制剤、及びリドカインまたはテトラカインなどの麻酔薬が挙げられる。いくつかの様態では、フッ素ポリマー含有組成物は医療器具の表面をコーティングし、潤滑性コーティングを設けるために用いられる。特に、コーティングは、体内に挿入し、体内にて移動可能な医療用具に有用である。コーティングされた医療用具又は器具は、一時的又は永久的に哺乳類に導入され、病状の予防又は治療に用いられるいかなるものであってよい。これらの用具又は器具は、臓器、組織、又は臓器の内腔内にて移動もしくは置かれるべく、皮下、経皮的、もしくは外科的に導入されるいかなる用具又は器具を含む。いくつかの様態では、コーティングされた医療用具は尿道などの尿生殖系に部分的に挿入される。いくつかの様態では、コーティングされた医療用具は、心臓の動脈、静脈、心室、もしくは心房などの心血管系に部分的に挿入される。本発明のフッ素ポリマーを含むコーティングを備えて提供され得る医療用具の例には、管系インプラントやグラフト、グラフト、外科用器具;人工プロテーゼ;内部人工器官、ステントグラフト、及び血管内ステントの組み合わせを含む血管プロテーゼ;小径グラフト、腹部大動脈瘤グラフト;創傷被覆材並びに創傷処置用器具;止血バリア;メッシュ及びヘルニアプラグ;子宮出血パッチ、心房中隔欠損ASDパッチ、卵円孔開存PFOパッチ、心室中隔欠損VSDパッチ、及び他の一般的な心臓パッチを含むパッチ;ASD,PFO,及びVSDクロージャー;経皮的クロージャー器具、僧帽弁修復用器具;左心耳フィルタ;弁輪形成用器具やカテーテル;中心静脈アクセスカテーテル、血管アクセスカテーテル;膿瘍ドレナージカテーテル、非経口的栄養補給カテーテル、医薬品注入カテーテル、例えば、抗血栓剤で処置された静脈内カテーテル、脳卒中治療用カテーテル、血圧ステントグラフトカテーテル;吻合用器具及び吻合クロージャー;動脈瘤空置器具、ブドウ糖センサを含むバイオセンサ;心臓センサ;避妊器具;胸部インプラント;感染抑制器具;膜;組織骨格、組織に関連する材料;脳脊髄液CSFシャント、緑内障ドレナージシャントを含むシャント;歯科用器具及び歯科用インプラント;耳ドレナージチューブ、鼓膜切開ベントチューブなどの耳用器具;眼用器具;ドレナージチューブカフ、移植後医薬品注入チューブカフ、カテーテルカフ、ソーイングカフなどのカフ及びカフ部分;脊椎並びに神経器具;神経再生導管;神経カテーテル;神経パッチ;整形外科的関節インプラント、骨修復/増強器具、軟骨修復器具などの整形外科的器具;泌尿器系インプラント、膀胱用器具、腎臓用器具、及び血液透析器具などの泌尿器用器具や尿道用器具、結腸瘻バッグ装着器具、胆汁ドレナージ製品、が含まれる。フッ素ポリマーを含むコーティングは、いかなる生体材料の表面に形成されることができる。一般的には、例えばプラスチック材料や金属などの生体材料表面が用いられる。プラスチック材料の例としては、ポリ塩化ビニルPVC、ポリ四フッ化エチレンPTFE、ポリエーテルスルホンPES、ポリスルホンPS、ポリプロピレン、ポリエチレンPE、ポリウレタンPU、ポリエーテルイミドPEI、ポリカーボネートPC、及びポリエーテルエーテルケトンPEEKなどが挙げられる。医療用具に用いることのできる金属としては、プラチナ、金、又はタングステンの他に、レニウム、パラジウム、ロジウム、ルテニウム、チタン、ニッケル、及び、ステンレス、チタン/ニッケル、ニチノール合金、並びにプラチナ/イリジウム合金などの、上記金属の合金が含まれる。これらの金属は、他の合金もしくは組み合わせを含め、コーティング組成物を設けるのに好適な基板として機能することができる。用具の表面にコーティング組成物を設ける前に、任意の好適な方法で用具を洗浄してもよい。多くの器具や用具が、合金など、実質的に全て金属材料から構成されているが、非金属及び金属材料の両方から構成され、少なくとも器具の表面の一部が金属からなるものもある。金属からなる表面は薄い表面層であってもよい。このような表面は、器具の表面を全面または部分的に金属でスパッタリングすることによってコーティングするなど、どの方法で形成されてもよい。医療器具に本発明のコーティングを設けることの利点を例示するべく、心臓カテーテルの表面に設けたフッ素ポリマーコーティングを以下に説明する。心血管カテーテルは、患者の脈管構造に挿入される、プラスチック材料からなる長い円筒形の器具であり、カテーテルの遠心端が脈管構造を通り、目的の位置に伸びるものである。例えば、鼠蹊部の大腿動脈または手首の橈骨動脈からカテーテルを挿入し、心臓の心室又は冠状動脈までカテーテルを進める。典型的には、体内の目的地まで到達させるべく、ガイドワイヤを用いてカテーテルを押し進める。カテーテルの少なくとも外壁にフッ素ポリマー系コーティングを設けることにより、挿入する際の摩擦力を低下させて脈管構造における動きをよくすることができる。本発明のフッ素ポリマーコーティングは、水和させることでその潤滑性すなわち、湿式潤滑性を向上させることができる一方で、乾式潤滑性を与えるフッ素の化学作用の恩恵を受けることもできる。また、ポリマー材料の性質を受けて、コーティング表面が過剰に親水的に膨張することを防ぐことが可能である。このことは、器具の外径を制御することができるために有益である。また、他の方法のように、親水性の高いコーティングにおいて観察しうる、水分がコーティングから絞り出されることによって生じる潤滑性の低下を、コーティングが被ることもない。このように、本発明のフッ化ポリマーコーティングを有するカテーテルは、その動きにおいて、結果として体内に挿入する際及び体内から取り出す際に著しく向上する。本明細書に使用されている通り、層又はコーティング層の表現は、十分な寸法例えば、厚さ及び面積を有する1つ以上のコーティング材料の層を示し、用具表面の全体、又は全体よりも少ない部分において用いられることを意図している。したがって、本明細書に記載のコーティングは、1つ以上のコーティング層を有していてもよく、各コーティング層は1つ以上のコーティング組成物を含んでいる。少なくとも、コーティングは本発明のフッ素ポリマーを含んでいる。コーティングが2つ以上の層を有する場合、溶媒又は溶液、及び、溶解又は懸濁したコーティング化合物を含む特定のコーティング組成物の成分に応じて、1つのコーティング層の材料が隣接するコーティング層に転移してもよい。したがって、ある程度までは、コーティング層が隣接するコーティング層の成分を含んでいてもよい。1つ以上の付加的な任意のコーティング層がコーティングに含まれていてもよい。典型的に、フッ素ポリマーは体液又は組織と接触するようにコーティングに位置しているため、フッ素ポリマーは通常コーティングの最も外側例えば、最上の部分に位置している。コーティングに1つ以上の付加的な任意のコーティング層が存在する場合、付加された層はフッ素ポリマーと器具の表面の間に典型的に位置する。従って、表面にフッ素ポリマーを含むコーティング組成物を設ける工程を参照する場合、その表面は器具自体の表面であってもよく、又は1つ以上の任意のコーティング層を有する器具の表面であってもよい。考察目的で、任意の層が存在する場合、その層を中間層と称することができ、また器具表面の材料に関連して記載されてもよい例えば、表面により近い/近接した、表面より遠い/遠位な、表面と接している等。任意のコーティング層を設けることで、用具上にフッ素ポリマーを形成するのを容易にすることができる。例えば、フッ素ポリマーはポリマーでないシラン化合物であらかじめコーティングされている医療器具の上に設けられてもよい。シランプレコーティングの例は、米国特許第6,706,408号Jelleに記載されている。例えば光反応性基など、コーティング組成物に含まれるか、フッ素ポリマーに存在していてもよい感光性基などの潜在的な反応性基と反応する表面を提供するのに、これらの種類の任意のベースコーティング層が、特に有用である。コーティング処理における工程では、器具の表面にフッ素ポリマーを含むコーティング組成物を塗布することを伴う。コーティング組成物は、任意で1つ以上の他のポリマー及び/又は架橋化合物を含んでいてもよい。塗布された組成物は次に光反応性基が反応するように処理され、コーティングの形成を促進する。コーティング処理は、用具表面の全体又は部分的に、好適なコーティングを塗布するのに適切な温度にて行なうとよい。コーティング処理は、約10°C~約50°Cの範囲内の温度で行われてもよく、又は、約15°C~約25°Cの範囲内の温度で行ってもよい。しかしながら、実際のコーティング温度は、ポリマー材料を溶解又は懸濁するのに用いる液体、ポリマー材料、及び用具又は器具の表面にコーティング組成物を塗布する方法を含む、コーティング組成物の様態に基づいて選択してもよい。コーティング組成物は、任意の適切な技術を用いて器具の表面に塗布することができる。例えば、器具をコーティング組成物に浸漬するか、器具にコーティング組成物をスプレーするか、スポンジを用いて塗布するか、又はブラシで塗布するかして層を形成し、その後に層を乾かす。いくつかの実施の形態では、コーティング組成物を組成物に浸漬することでコーティングする方法ディップコーティング法によって塗布される。任意で、この処理を繰り返し行い、複数のコーティング層を有するコーティングを設けてもよい例えば、フッ素ポリマーを含むコーティング組成物から形成される複数層。特定の医療用具に対してコーティング組成物を用いる適切性、及び、塗布技術の適切性もまた、本記載に基づいて当業者が評価することができる。典型的なディップコーティング法は、コーティングを行う用具をコーティング組成物に浸漬し、用具を組成物内に一定時間標準時間は約30秒より短く、多くの場合は10秒より短くてもよい留めてから用具を取り出す作業を伴う。コーティング溶液にディップコーティングした後、用具を取り出し、乾燥する。乾燥は任意の適切な方法を用いることができ、例えば、ディップコーティングした用具を空気乾燥する方法などを用いることができる。コーティングされた用具の乾燥には30分もあれば十分だが、それより短い時間でも十分である場合がある。照射工程は、塗布されたコーティング材料に含まれる潜在的な光反応性基を活性化させるべく行われてもよい。例えば、フッ化重合剤を含むコーティング組成物を塗布する工程の後にUV照射の処置をコーティングに行ってもよい。活性化工程は、器具表面に塗布されたコーティング材料が乾燥する前及び/又は後に行ってもよい。一般的に、照射工程は、光反応性基が活性化及び対象部分への結合を促進する量の化学線を光反応性基に照射することによって行われる。照射工程は、コーティング組成物が塗布された後に行うことができる。化学線は、光反応性基の活性化を促進する任意の適切な光源によって提供される。例えばDymax.Corp.から提供されるものなど光源は、約190nm~360nmの範囲内のUV照射を行うことができる。好適な照射量は、約0.5mW/cm2~約2.0mW/cm2の範囲内である。いくつかの形態では、光反応性基を活性化する工程に伴ってフィルタを好適に用いてもよい。フィルタを用いることは、活性化工程中にコーティングに照射される、特定の波長の照射量を選択的に抑制することができるという点では有利である。これは、コーティングの1つ以上の成分が特定の波長の照射に敏感であり、露光されることによって劣化や分解を招く場合に有利である。典型的に、フィルタはフィルタを透過可能な光の波長によって識別される。本発明にて用いることができる例示的な2つの種類のフィルタは、カットフィルタとバンドパスフィルタである。一般的に、カットフィルタはカットオフ透過率によってカテゴライズ化され、光透過率は最大透過率の約25である。バンドパスフィルタとは、フィルタに対して波長の範囲が識別され、中心波長は透過可能な波長範囲の中間点にある。中間点における透過率は、フィルタを通ることができる最大透過率の約半分の透過率を示す。例えば、エドモンド407nmのバンドパスフィルタを用いる実施形態では、当該フィルタは、470nmの中心波長に最大UV透過率を有するものとして選択することができる。別の実施形態では、最大透過率が500nmのバンドパスフィルタを使用している。コーティング処理は、好適な厚さを有し、耐久性があり、優れた潤滑性を有するコーティングを提供するために行われる。この処理は、コーティングされる器具及びその用いられる用途にとって適切なコーティングの厚さを与えるために行うことができる。フッ素ポリマーを含むコーティングは、厚さに基づいて説明することができる。表面器具上に、十分に厚いコーティング例えば、乾燥状態にて5mmのみならず、非常に薄いコーティング層例えば、乾燥状態にて約0.5μmを設けることができると理解される。厚いコーティングは、フッ素ポリマーを含むコーティング組成物を連続して塗布することで形成することができる。コーティングの厚みはまた、組成物に含まれる液体を変えたり、溶液中のフッ素ポリマーの濃度を変えたりすることで制御することができる。カテーテルなどの移植可能な医療器具上に使用する場合、コーティングの厚さは目的の厚さの範囲内に収まることができる。フッ素ポリマーコーティングは、水との接触で膨張する場合があるため、コーティングの厚さは、乾燥状態での場合及び完全に水和された場合での厚さに基づいて説明することができる。例えば、いくつかの形態において、コーティングは乾燥状態では約0.25μm~約10μm、又はより具体的には約0.5μm~約5μmの範囲内の厚さを有する。完全に水和した状態では、コーティングは約1μm~約40μmの厚さ、より具体的には約1.5μm~約20μmの範囲内の厚さをそれぞれ有することができる。コーティングの膨張は、1つ以上の方法、例えば、コーティング組成物内のポリマー材料の合計量に対するフッ素原子の量を相対的に増加させる、及び/又はコーティング組成物におけるポリマー材料の合計量に対する反応された感光基の量を相対的に増加させることによって制御することができる。いくつかの場合では、コーティングを、水和時の水分吸収量の容量に基づいて説明することができる。このような分析を行うには、コーティングされた用具を水又は好適なバッファ溶液に、完全に水和するまでの一定時間、浸漬する。コーティングが完全に水和したら、その用具を液体から上げて、コーティング材料の量毎、またはコーティングの面積毎での水分吸収量を計算する。フッ素ポリマーコーティングは、用具の表面に潤滑性を与える。本明細書に用いられる通り、潤滑性とは、コーティングに関連する摩擦力の特徴を示す。潤滑性が向上したコーティングは、より摩擦力が低い。また、多くの形態において、コーティングは向上した耐久性を有している。本明細書に用いられる通り、耐久性とは、ポリマーコーティングの耐摩耗性、または使用中に典型的に受ける力例えば、法線力、せん断力等を受けた際にコーティングが器具表面に接着する能力のことを示す。より耐久性のあるコーティングは、剥離によって基板からコーティングが剥がれにくくなる。コーティングの耐久性は、使用条件をシミュレーションした上での条件に器具を曝すことで評価することができる。コーティングされた器具を曲げたり、ひねったり、回したりするなどの操作を行うなど、機械的又は物理的な試練を受けた際、及び/又は体の一部もしくは別の医療機器と接触する際に、その増強された耐久性を目の当たりにすることができる。いくつかの様態では、形成されたコーティングは約10g以下の潤滑性を有していてもよい。いくつかの様態では、潤滑性は約5g~約10gの範囲内の潤滑性を有していてもよい。フッ素ポリマーでコーティングされたカテーテルを1つ以上の様々な分析手順を踏ませることで、コーティングの潤滑性及び耐久性を評価することができる。例えば、フッ素ポリマーでコーティングされた基板は、その潤滑性/耐久性を、米国特許第7,348,055号Chappaらに記載のVerticalPinchMethodを以下のように変更した上で摩擦測定を行うことで評価することができる。コーティングされた基板サンプルをロッドホルダの端に挿入し、ピンチテスタの2つの歯の間に置き、水又は塩水で満たされた円筒に浸す。ピンチテスタの歯は、サンプルが垂直方向に引っ張られるときには閉じられ、コーティングされたサンプルが元の位置に戻ったときに開く。コーティングされたサンプルが歯の間を引っ張られる間、サンプルに500gの力をかけ、基板に与えられた引っ張り力グラムを計測する。引っ張り力gは、摩擦係数COF×ピンチ力gと等しい。器具例えば、カテーテルなどの表面にフッ素ポリマー含有コーティングが形成された後、コーティングされた器具は使用される前に任意で滅菌してもよい。任意の種類の滅菌手順を採用することができるが、例えば、酸化エチレンによる処理を含む滅菌処理が一例である。酸化エチレンを用いて滅菌処理を行うことで、蒸気滅菌に伴う高温又は水分を避けることができるという利点を有する。酸化エチレンの別の利点は、滅菌された用具から比較的速くその残基が揮発する。酸化エチレンは非常に燃えやすい材料であるため、通常は難燃剤と混合して使用される。よく利用される難燃化合物としては、ジクロロフルオロメタンCFC12としても知られているなどのクロロフルオロカーボンCFC及び二酸化炭素などが挙げられる。酸化エチレンとの混合物として存在しうる他の成分としては、滅菌チャンバの圧力を上昇させるために用いることもできる、不活性窒素ガスが挙げられる。例示的な酸化エチレン滅菌は以下の通りに行われる。コーティングされた器具は、市販されている滅菌チャンバに入れられる。次にチャンバを約54°C130 ゚F~約60°C140 ゚Fの範囲内の温度に加熱する。チャンバ内を部分的に真空化し、水蒸気を加えることで、約30~約80の範囲の相対的な湿度を得る。滅菌混合物は次に蒸気に変えられ、滅菌チャンバに、約362.0mmHg0°C;7psi~約1706.6mmHg0°C;33psiの範囲内の圧力にて導入される。滅菌時間は変動することができ、温度、圧力、湿度レベル、採用された具体的な滅菌混合物、及びコーティングされた器具などのいくつかの要素によって変わる。暴露の後、酸化エチレンは、例えば、空気、窒素、蒸気、又は二酸化炭素を用いて流すことでチャンバから排気される。フッ素ポリマーでコーティングされたカテーテルは、心臓カテーテル法を行うのに用いることができる。心臓カテーテル法は、左室血管造影の他に冠動脈血管造影又は冠動脈造営などの手順が含まれる。一度カテーテルが配置されると、血管形成術、血管造影術、バルーン中隔開口術など、いくつかの処置を行うことができる。フッ素ポリマーでコーティングされたカテーテルは、心臓内における血圧、血液の酸素化、及び心筋の収縮パターンや強度の測定など、様々な分析処理において用いることができる。フッ素ポリマーでコーティングされたカテーテルはまた、冠動脈血管造影など、冠動脈に染料を注入する工程に用いることができる。この工程において、フッ素ポリマーコーティングを有するカテーテルは、ガイドワイヤを用いて挿入され、大動脈弁の上の位置まで心臓に向かって進められる。その後、ガイドワイヤは引き抜かれる。カテーテルは次に冠動脈の起始点左主幹又は右冠動脈と勘合し、X線を透過しないヨウ素系造影剤が注入され、X線透視像に心血管が映し出されるようにする。フッ素ポリマーでコーティングされたカテーテルはまた、冠動脈血管形成術例えば、経皮心臓介入[PCI]などのバルーン系処理においても用いることができる。別の例として、内視鏡のシースの表面に本発明のフッ素ポリマー含有コーティングを形成することができる。内視鏡のシースは、尿生殖路、消化管、及び脈管構造などに関連する医療行為など、様々な医療行為に用いることができる。例えば、内視鏡が内視鏡のシースを通って届けられる。フッ素ポリマーコーティングを内視鏡のシースの内壁及び外壁に設けることで、体内におけるシースの動き、またシースの中における器具の動きを容易にすることができる。本発明のフッ素ポリマー含有コーティングは、他の方法においても、体内に挿入可能又は移植可能な医療器具が体内にて動く際に生じる摩擦力を減らす目的で用いてもよい。実施例1PVP93.4-co-メタクリル酸トリフルオロエチル5-co-APMA1-co-BBA-APMA0.6の合成100mL容器に、N-ビニルピロリジノン5.0g、44.99mmolを脱イオン水25mLに加え、溶解した。メタクリル酸トリフルオロエチル337μL、2.37mmol及びアミノプロピルメタクリルアミド塩酸塩APMA8.4mg、47.2μmolも反応混合物に溶解し、室温にて磁気的に撹拌した。4-ベンゾイル-N-3-メタクリルアミドプロピルベンズアミドBBA-APMA98.8mg、0.283mmolをエタノール10mLに溶解した。全ての試薬が溶解した後、その溶液を5分間、窒素ガス下にて脱気した。このときに、2,2’-アゾビス2-メチルプロピオニトリルAIBN14mg、85.3μmolを秤量し、溶液に加えた。当該容器を55°Cにて48時間、加熱した。その後、溶液をSpectraPor7MWCO3500透析チュービングにて透析し、溶媒及び未反応モノマーを除去した。透析を2日間行った後、わずかに濁った無色の溶液が得られた。当該生成物を凍結乾燥し、白い綿毛状の紛体を得た。実施例2PVP93.4-co-メタクリル酸ペンタフルオロプロピル5-co-APMA1-co-BBA-APMA0.6の合成100mL容器に、N-ビニルピロリジノン5.0g、44.99mmolを脱イオン水25mLに加え、溶解した。メタクリル酸ペンタフルオロプロピル404μL、2.37mmol及びアミノプロピルメタクリルアミド塩酸塩APMA84.0mg、47.2μmolも反応混合物に溶解し、室温にて磁気的に撹拌した。4-ベンゾイル-N-3-メタクリルアミドプロピルベンズアミドBBA-APMA98.8mg、0.283mmolをエタノール10mLに溶解した。全ての試薬を溶解した後、その溶液を5分間、窒素ガス下にて脱気した。このときに、2,2’-アゾビス2-メチルプロピオニトリルAIBN14mg、85.3μmolを秤量し、溶液に加えた。当該容器を55°Cにて48時間、加熱した。その後、溶液をSpectraPor7MWCO3500透析チュービングにて透析し、溶媒及び未反応モノマーを除去した。透析を2日間行った後、わずかに濁った無色の溶液が得られた。当該生成物を凍結乾燥し、白い綿毛状の紛体を得た。実施例3PVP93.4-co-メタクリル酸ヘプタフルオロブチル5-co-APMA1-co-BBA-APMA0.6の合成100mL容器に、N-ビニルピロリジノン5.0g、44.99mmolを脱イオン水25mLに加え、溶解した。メタクリル酸ヘプタフルオロブチル472μL、2.37mmol及びアミノプロピルメタクリルアミド塩酸塩APMA8.4mg、47.2μmolも反応混合物に溶解し、室温にて磁気的に撹拌した。4-ベンゾイル-N-3-メタクリルアミドプロピルベンズアミドBBA-APMA98.8mg、0.283mmolをエタノール10mLに溶解した。全ての試薬を溶解した後、その溶液を5分間、窒素ガス下にて脱気した。このときに、2,2’-アゾビス2-メチルプロピオニトリルAIBN14mg、85.3μmolを秤量し、溶液に加えた。続いて、容器を55°Cにて48時間、加熱した。その後、溶液をSpectraPor7MWCO3500透析チュービングにて透析し、溶媒及び未反応モノマーを除去した。透析を2日間行った後、乳白の溶液が得られた。当該生成物を凍結乾燥し、白い綿毛状の紛体を得た。実施例4PVP93.4-co-メタクリル酸オクタフルオロペンチル5-co-APMA1-co-BBA-APMA0.6の合成100mL容器に、N-ビニルピロリジノン5.0g、44.99mmolを脱イオン水25mLに加え、溶解した。メタクリル酸オクタフルオロペンチル496μL、2.37mmol及びアミノプロピルメタクリルアミド塩酸塩APMA8.4mg、47.2μmolも反応混合物に溶解し、室温にて磁気的に撹拌した。4-ベンゾイル-N-3-メタクリルアミドプロピルベンズアミドBBA-APMA98.8mg、0.283mmolをエタノール10mLに溶解した。全ての試薬を溶解した後、その溶液を5分間、窒素ガス下にて脱気した。このときに、2,2’-アゾビス2-メチルプロピオニトリルAIBN14mg、85.3μmolを秤量し、溶液に加えた。当該容器を55°Cにて48時間、加熱した。その後、溶液をSpectraPor7MWCO3500透析チュービングにて透析し、溶媒及び未反応モノマーを除去した。透析を2日間行った後、わずかに濁った無色の溶液が得られた。当該生成物を凍結乾燥し、白い綿毛状の紛体を得た。実施例5PVP81-co-メタクリル酸オクタフルオロペンチル15-co-APMA2-co-BBA-APMA2の合成100mL容器に、N-ビニルピロリジノン5.0g、44.99mmolを脱イオン水25mLに加え、溶解した。メタクリル酸オクタフルオロペンチル1.75mL、8.33mmol及びアミノプロピルメタクリルアミド塩酸塩APMA198mg、1.11mmolも反応混合物に溶解し、室温にて磁気的に撹拌した。4-ベンゾイル-N-3-メタクリルアミドプロピルベンズアミドBBA-APMA387mg、1.11mmolをエタノール15mLに溶解した。全ての試薬を溶解した後、その溶液を5分間、窒素ガス下にて脱気した。このときに、2,2’-アゾビス2-メチルプロピオニトリルAIBN9.6mg、58.4μmolを秤量し、溶液に加えた。当該容器を55°Cにて48時間、加熱した。その後、溶液をSpectraPor7MWCO3500透析チュービングにて透析し、溶媒及び未反応モノマーを除去した。透析を2日間行った後、わずかに濁った無色の溶液が得られた。当該生成物を凍結乾燥し、白い綿毛状の紛体を得た。実施例6PVP81-co-メタクリル酸トリフルオロエチル15-co-APMA2-co-BBA-APMA2の合成100mL容器に、N-ビニルピロリジノン5.0g、44.99mmolを脱イオン水25mLに加え、溶解した。メタクリル酸トリフルオロエチル1.18mL、8.33mmol及びアミノプロピルメタクリルアミド塩酸塩APMA198mg、1.11mmolも反応混合物に溶解し、室温にて磁気的に撹拌した。4-ベンゾイル-N-3-メタクリルアミドプロピルベンズアミドBBA-APMA387mg、1.11mmolをエタノール5mL及びテトラヒドロフラン15mLに溶解した。全ての試薬を溶解した後、その溶液を45分間、真空下にて脱気した。このときに、2,2’-アゾビス2-メチルプロピオニトリルAIBN9.6mg、58.4μmolを秤量し、溶液に加えた。当該容器を51°Cにて18時間、加熱した。その後、溶液をSpectraPor7MWCO3500透析チュービングにて透析し、溶媒及び未反応モノマーを除去した。透析を2日間行った後、わずかに濁った無色の溶液が得られた。当該生成物を凍結乾燥し、白い綿毛状の紛体を得た。実施例7PVP81-co-メタクリル酸ペンタフルオロプロピル15-co-APMA2-co-BBA-APMA2の合成100mL容器に、N-ビニルピロリジノン5.0g、44.99mmolを脱イオン水25mLに加え、溶解した。メタクリル酸ペンタフルオロプロピル1.42mL、8.33mmol及びアミノプロピルメタクリルアミド塩酸塩APMA198mg、1.11mmolも反応混合物に溶解し、室温にて磁気的に撹拌した。4-ベンゾイル-N-3-メタクリルアミドプロピルベンズアミドBBA-APMA387mg、1.11mmolをエタノール5mL及びテトラヒドロフラン15mLに溶解した。全ての試薬を溶解した後、その溶液を45分間、真空下にて脱気した。このときに、2,2’-アゾビス2-メチルプロピオニトリルAIBN9.6mg、58.4μmolを秤量し、溶液に加えた。当該容器を51°Cにて18時間、加熱した。その後、溶液をSpectraPor7MWCO3500透析チュービングにて透析し、溶媒及び未反応モノマーを除去した。透析を2日間行った後、わずかに濁った無色の溶液が得られた。当該生成物を凍結乾燥し、白い綿毛状の紛体を得た。実施例8PVP81-co-メタクリル酸ヘプタフルオロブチル15-co-APMA2-co-BBA-APMA2の合成100mL容器に、N-ビニルピロリジノン5.0g、44.99mmolを脱イオン水25mLに加え、溶解した。メタクリル酸ヘプタフルオロブチル1.66mL、8.33mmol及びアミノプロピルメタクリルアミド塩酸塩APMA198mg、1.11mmolも反応混合物に溶解し、室温にて磁気的に撹拌した。4-ベンゾイル-N-3-メタクリルアミドプロピルベンズアミドBBA-APMA387mg、1.11mmolをエタノール5mL及びテトラヒドロフラン15mLに溶解した。全ての試薬を溶解した後、その溶液を45分間、真空下にて脱気した。このときに、2,2’-アゾビス2-メチルプロピオニトリルAIBN9.6mg、58.4μmolを秤量し、溶液に加えた。当該容器を51°Cにて18時間、加熱した。その後、溶液をSpectraPor7MWCO3500透析チュービングにて透析し、溶媒及び未反応モノマーを除去した。透析を2日間行った後、わずかに濁った無色の溶液が得られた。当該生成物を凍結乾燥し、白い綿毛状の紛体を得た。実施例9PVP81-co-メタクリル酸オクタフルオロペンチル15-co-APMA2-co-BBA-APMA2の合成100mL容器に、N-ビニルピロリジノン5.0g、44.99mmolを脱イオン水25mLに加え、溶解した。メタクリル酸オクタフルオロペンチル1.75mL、8.33mmol及びアミノプロピルメタクリルアミド塩酸塩APMA198mg、1.11mmolも反応混合物に溶解し、室温にて磁気的に撹拌した。4-ベンゾイル-N-3-メタクリルアミドプロピルベンズアミドBBA-APMA387mg、1.11mmolをエタノール5mL及びテトラヒドロフラン15mLに溶解した。全ての試薬を溶解した後、その溶液を45分間、真空下にて脱気した。このときに、2,2’-アゾビス2-メチルプロピオニトリルAIBN9.6mg、58.4μmolを秤量し、溶液に加えた。当該容器を51°Cにて18時間、加熱した。その後、溶液をSpectraPor7MWCO3500透析チュービングにて透析し、溶媒及び未反応モノマーを除去した。透析を2日間行った後、わずか濁った無色の溶液が得られた。当該生成物を凍結乾燥し、白い綿毛状の紛体を得た。実施例10PVP85-co-メタクリル酸オクタフルオロペンチル8-co-APMS5-co-BBA-APMA2の合成100mL容器に、N-ビニルピロリジノン10.0g、89.98mmolをジメチルスルホキシドDMSO150mLに加え、溶解した。メタクリル酸オクタフルオロペンチル1.78mL、8.47mmol及び2-アクリルアミド-2-メチルプロパンスルホン酸APMS2.42g、5.29mmolも反応混合物に溶解し、室温にて磁気的に撹拌した。4-ベンゾイル-N-3-メタクリルアミドプロピルベンズアミドBBA-APMA738mg、2.12mmolを最後に加えた。全ての試薬を溶解した後、その溶液を90分間、真空下にて脱気し、窒素を用いて3分間パージした。このときに、2,2’-アゾビス2-メチルプロピオニトリルAIBN20mg、122μmolを秤量し、溶液に加えた。当該容器を55°Cにて72時間、加熱した。その後、溶液をSpectraPor7MWCO3500透析チュービングにて透析し、DMSO及び未反応モノマーを除去した。透析を2日間行った後、わずかに濁った無色の溶液が得られた。当該生成物を凍結乾燥し、白い綿毛状の紛体を得た。実施例11PVP85-co-メタクリル酸トリフルオロエチル8-co-APMS5-co-BBA-APMA2の合成100mL容器に、N-ビニルピロリジノン5.0g、44.99mmolをジメチルスルホキシドDMSO40mLに加え、溶解した。メタクリル酸トリフルオロエチル603μL、4.23mmol及び2-アクリルアミド-2-メチルプロパンスルホン酸APMS1.21g、2.65mmolも反応混合物に溶解し、室温にて磁気的に撹拌した。4-ベンゾイル-N-3-メタクリルアミドプロピルベンズアミドBBA-APMA370mg、1.06mmolを最後に加えた。全ての試薬を溶解した後、その溶液を90分間、真空下にて脱気し、窒素を用いて3分間パージした。このときに、2,2’-アゾビス2-メチルプロピオニトリルAIBN20mg、122μmolを秤量し、溶液に加えた。当該容器を55°Cにて18時間、加熱した。その後、溶液をSpectraPor7MWCO3500透析チュービングにて透析し、DMSO及び未反応モノマーを除去した。透析を2日間行った後、わずかに濁った無色の溶液が得られた。当該生成物を凍結乾燥し、白い綿毛状の紛体を得た。実施例12PVP85-co-メタクリル酸ペンタフルオロプロピル8-co-APMS5-co-BBA-APMA2の合成100mL容器に、N-ビニルピロリジノン5.0g、44.99mmolをジメチルスルホキシドDMSO40mLに加え、溶解した。メタクリル酸ペンタフルオロプロピル722μL、4.23mmol及び2-アクリルアミド-2-メチルプロパンスルホン酸APMS1.21g、2.65mmolも反応混合物に溶解し、室温にて磁気的に撹拌した。4-ベンゾイル-N-3-メタクリルアミドプロピルベンズアミドBBA-APMA370mg、1.06mmolを最後に加えた。全ての試薬を溶解した後、その溶液を90分間、真空下にて脱気し、窒素を用いて3分間パージした。このときに、2,2’-アゾビス2-メチルプロピオニトリルAIBN20mg、122μmolを秤量し、溶液に加えた。当該容器を55°Cにて18時間、加熱した。その後、溶液をSpectraPor7MWCO3500透析チュービングにて透析し、DMSO及び未反応モノマーを除去した。透析を2日間行った後、わずかに濁った無色の溶液が得られた。溶液を凍結乾燥し、白い綿毛状の紛体を得た。実施例13PVP85-co-メタクリル酸ヘプタフルオロブチル8-co-APMS5-co-BBA-APMA2の合成100mL容器に、N-ビニルピロリジノン5.0g、44.99mmolをジメチルスルホキシドDMSO40mLに加え、溶解した。ヘプタフルオロブチルメタクリレート844μL、4.23mmol及び2-アクリルアミド-2-メチルプロパンスルホン酸APMS1.21g、2.65mmolも反応混合物に溶解し、室温にて磁気的に撹拌した。4-ベンゾイル-N-3-メタクリルアミドプロピルベンズアミドBBA-APMA370mg、1.06mmolを最後に加えた。全ての試薬を溶解した後、その溶液を90分間、真空下にて脱気し、窒素を用いて3分間パージした。このときに、2,2’-アゾビス2-メチルプロピオニトリルAIBN20mg、122μmolを量り、溶液に加えた。当該容器を55°Cにて18時間、加熱した。その後、溶液をSpectraPor7MWCO3500透析チュービングにて透析し、DMSO及び未反応モノマーを除去した。透析を2日間行った後、わずかに濁った無色の溶液が得られた。当該生成物を凍結乾燥し、白い綿毛状の紛体を得た。実施例14ポリアクリルアミド85-co-メタクリル酸トリフルオロエチル8-co-APMS5-co-BBA-APMA2の合成100mL容器に、アクリルアミド5.0g、44.99mmolをジメチルスルホキシドDMSO40mLに加え、溶解した。メタクリル酸ヘプタフルオロブチル844μL、4.23mmol及び2-アクリルアミド-2-メチルプロパンスルホン酸APMS1.21g、2.65mmolも反応混合物に溶解し、室温にて磁気的に撹拌した。4-ベンゾイル-N-3-メタクリルアミドプロピルベンズアミドBBA-APMA370mg、1.06mmolを最後に加えた。全ての試薬を溶解した後、その溶液を90分間、真空下にて脱気し、窒素を用いて3分間パージした。このときに、2,2’-アゾビス2-メチルプロピオニトリルAIBN20mg、122μmolを秤量し、溶液に加えた。当該容器を55°Cにて18時間、加熱した。その後、溶液をSpectraPor7MWCO3500透析チュービングにて透析し、DMSO及び未反応モノマーを除去した。透析を2日間行った後、わずかに濁った無色の溶液が得られた。当該生成物を凍結乾燥し、白い綿毛状の紛体を得た。実施例15UV架橋フッ素ポリマーコーティングコーティング溶液は、水及びイソプロパノールIPAの混合物に、フッ化基フッ素原子を8つ、8mol置換を備えた光誘導体化ポリビニルピロリドンPVP、PVPK90、PVPK30、及び多機能の光架橋剤を10/20/40/1.5mg/mLの割合で含んでいる。コーティング溶液は、2:3の水:IPA混合物にて調製した。上記光誘導体化PVPの代わりにフッ化基を含まない光誘導体化PVPを用いて、対照溶液を調製した。30センチのPebaxロッドをイソプロパノールで洗浄し、コーティング前に乾燥させた。各部分を15センチ、コーティング溶液に浸け、3秒滞留し、0.5センチ/秒の速度で溶液から引き出してコーティングを行った。周囲条件にてコーティングを乾燥し、3分間UV硬化させた。各コーティングの湿式-乾式潤滑性は以下のように評価した。各コーティングされたPebaxロッドの下方9センチを60秒間水に浸けた後に取り出し、250gの力で2枚のシリコンパッドの間に挟んだ。1.0センチ/秒の速度でそのロッドの部分をパッドから引き抜くために必要な力を計測した。報告データは、3回別々に行った実験の平均数値であった。各サンプルを同じ方向/位置で15回テストし、コーティングの耐久性を評価した。耐久性の評価は次の通りである:フッ素ポリマーを含まない対照グループのコーティングが一番低い耐久性を有し、フッ素ポリマーの組成物から形成された20mg/mLでコーティングされたコーティングは、フッ素ポリマーの組成物から形成された10mg/mLでコーティングされたコーティングよりも耐久性を有した。"